供給源により生成された二酸化炭素を隔離する方法であって、第1のカチオンに基づく水酸化物塩、第1のカチオンに基づく酸化物塩およびまたは第1のカチオンに基づくヒドロキシ塩化物塩を含む第1の工程生成物と、HCl、H2SO4またはHNO3を含む第2の工程生成物とを含む第1の生成混合物を形成させるのに適した条件の下で、第1の混合物中において、水と、第1のカチオンに基づくハロゲン化物塩、硫酸塩もしくは硝酸塩またはそれらの水和物を反応させる工程第1のカチオンに基づくハロゲン化物塩、硫酸塩およびもしくは硝酸塩またはそれらの水和物を含む第1の工程生成物と、第2のカチオンに基づく炭酸塩を含む第2の工程生成物と、水を含む第3の工程生成物とを含む第2の生成混合物を形成させるのに適した条件の下で、第2の混合物中において、第2のカチオンに基づくハロゲン化物塩、硫酸塩もしくは硝酸塩またはそれらの水和物、および該供給源により生成された二酸化炭素と、第1の工程生成物の一部または全部を混合する工程ならびに該第2のカチオンに基づく炭酸塩の一部または全部を該第2の生成混合物から分離する工程を含み、それによって該二酸化炭素を鉱物性生成物の形態にして隔離する、方法。工程の第1のカチオンに基づくハロゲン化物塩、硫酸塩もしくは硝酸塩またはそれらの水和物が、第1のカチオンに基づく塩化物塩またはその水和物であり、かつ前記第2の工程生成物がHClである、請求項1に記載の方法。工程の第1のカチオンに基づくハロゲン化物塩、硫酸塩もしくは硝酸塩またはそれらの水和物が、第1のカチオンに基づく塩化物塩またはその水和物である、請求項1または2に記載の方法。工程の第1のカチオンに基づく塩化物塩またはその水和物がMgCl2である、請求項2に記載の方法。工程の第1のカチオンに基づく塩化物塩またはその水和物が、MgCl2の水和型である、請求項4に記載の方法。工程の第1のカチオンに基づく塩化物塩またはその水和物がMgCl26H2Oである、請求項5に記載の方法。工程の第1のカチオンに基づく水酸化物塩がMg2である、請求項1~6のいずれか一項に記載の方法。工程の第1のカチオンに基づくヒドロキシ塩化物塩がMgClである、請求項2~6のいずれか一項に記載の方法。前記第1の工程生成物が主にMgClを含む、請求項8に記載の方法。前記第1の工程生成物が90重量超のMgClを含む、請求項8に記載の方法。前記第1の工程生成物がMgClである、請求項8に記載の方法。工程の第1のカチオンに基づく酸化物塩がMgOである、請求項1~6のいずれか一項に記載の方法。工程の第2のカチオンに基づくハロゲン化物塩、硫酸塩もしくは硝酸塩またはそれらの水和物が、第2のカチオンに基づく塩化物塩またはその水和物である、請求項1~12のいずれか一項に記載の方法。前記第2のカチオンに基づく塩化物塩またはその水和物がCaCl2である、請求項13に記載の方法。工程の第1のカチオンに基づく塩化物塩がMgCl2である、請求項3~12のいずれか一項に記載の方法。工程の第1のカチオンに基づく塩化物塩が、MgCl2の水和型である、請求項15に記載の方法。工程の第1のカチオンに基づく塩化物塩がMgCl26H2Oである、請求項15に記載の方法。工程における水の一部または全部が、蒸気または超臨界水の形態で存在する、請求項1~17のいずれか一項に記載の方法。工程の水の一部または全部が、工程の水から得られる、請求項1~18のいずれか一項に記載の方法。工程が、前記第2の混合物中において水酸化ナトリウム塩を混合することをさらに含む、請求項1~19のいずれか一項に記載の方法。2族の塩化物塩と、水と、二酸化ケイ素とを含む第3の生成混合物を形成させるのに適した条件の下で、HClと2族のケイ酸塩鉱物を混合する工程をさらに含む、請求項1~20のいずれか一項に記載の方法。工程におけるHClの一部または全部が工程から得られる、請求項21に記載の方法。工程のHClが、2族のケイ酸塩鉱物をHClとともに撹拌することをさらに含む、請求項21に記載の方法。工程において生成された熱の一部または全部が回収される、請求項21~23のいずれか一項に記載の方法。工程の第2のカチオンに基づく塩化物塩の一部または全部が、工程の2族の塩化物塩である、請求項21~24のいずれか一項に記載の方法。工程において形成された2族の塩化物塩から前記二酸化ケイ素を取り除く分離工程をさらに含む、請求項21~25のいずれか一項に記載の方法。工程の水の一部または全部が工程の水から得られる、請求項21~26のいずれか一項に記載の方法。工程の2族のケイ酸塩鉱物が2族のイノケイ酸塩を含む、請求項21~26のいずれか一項に記載の方法。工程の2族のケイ酸塩鉱物がCaSiO3を含む、請求項21~26のいずれか一項に記載の方法。工程の2族のケイ酸塩鉱物がMgSiO3を含む、請求項21~26のいずれか一項に記載の方法。工程の2族のケイ酸塩鉱物がかんらん石を含む、請求項21~26のいずれか一項に記載の方法。工程の2族のケイ酸塩鉱物が蛇紋石を含む、請求項21~26のいずれか一項に記載の方法。工程の2族のケイ酸塩鉱物が、海泡石2Si6O156H2O、頑火輝石、透輝石、およびまたは透角閃石Ca2Mg5OHSi4O112を含む、請求項21~26のいずれか一項に記載の方法。前記2族のケイ酸塩が、鉄ケイ酸塩およびまたはマンガンケイ酸塩をさらに含む、請求項21~26のいずれか一項に記載の方法。前記鉄ケイ酸塩が鉄かんらん石である、請求項34に記載の方法。工程において形成された第1のカチオンに基づく塩化物塩の一部または全部が、工程において用いられる第1のカチオンに基づく塩化物塩である、請求項3~35のいずれか一項に記載の方法。前記二酸化炭素が、N2およびH2Oをさらに含む煙道ガスの形態である、請求項1~36のいずれか一項に記載の方法。工程の適した反応条件が、約200°C~約500°Cの温度を含む、請求項1~37のいずれか一項に記載の方法。前記温度が約230°C~約260°Cである、請求項38に記載の方法。前記温度が約250°Cである、請求項38に記載の方法。前記温度が約200°C~約250°Cである、請求項38に記載の方法。前記温度が約240°Cである、請求項38に記載の方法。工程の適した反応条件が、約50°C~約200°Cの温度を含む、請求項1~37のいずれか一項に記載の方法。前記温度が約90°C~約260°Cである、請求項43に記載の方法。前記温度が約90°C~約230°Cである、請求項44に記載の方法。前記温度が約130°Cである、請求項45に記載の方法。工程の適した反応条件が、約400°C~約550°Cの温度を含む、請求項1~37のいずれか一項に記載の方法。前記温度が約450°C~約500°Cである、請求項47に記載の方法。工程の適した反応条件が、約20°C~約100°Cの温度を含む、請求項1~37のいずれか一項に記載の方法。前記温度が約25°C~約95°Cである、請求項49に記載の方法。工程の適した反応条件が、約50°C~約200°Cの温度を含む、請求項21~37のいずれか一項に記載の方法。前記温度が約90°C~約150°Cである、請求項51に記載の方法。供給源により生成された二酸化炭素を隔離する方法であって、水酸化マグネシウム、酸化マグネシウムおよびまたはMgClならびに塩化水素を形成させるのに適した条件の下で、第1の混合物中において塩化マグネシウム塩および水を混合する工程炭酸カルシウム、塩化マグネシウム塩、および水を形成させるのに適した条件の下で、第2の混合物中において、水酸化マグネシウム、酸化マグネシウムおよびまたはMgCl、CaCl2、ならびに該供給源により生成された二酸化炭素を混合する工程ならびに該第2の混合物から該炭酸カルシウムを分離する工程を含み、それによって該二酸化炭素を鉱物性生成物の形態にして隔離する、方法。工程の塩化水素の一部または全部を水と混合して塩酸を形成させる、請求項53に記載の方法。工程の水酸化マグネシウム、酸化マグネシウムおよびまたはMgClの一部または全部が工程から得られる、請求項53に記載の方法。工程における全ての水のうちの一部が、塩化マグネシウム塩の水和物の形態で存在する、請求項53に記載の方法。工程が1つ、2つまたは3つのリアクタ中で行われる、請求項53に記載の方法。工程が1つのリアクタ中で行われる、請求項53に記載の方法。工程の水酸化マグネシウム、酸化マグネシウムおよびまたはMgClが、90重量超のMgClである、請求項53に記載の方法。前記塩化マグネシウム塩が90重量超のMgCl26である、請求項53に記載の方法。2族の塩化物塩、水および二酸化ケイ素を形成させるのに適した条件の下で、塩化水素と2族のケイ酸塩鉱物を混合する工程をさらに含む、請求項53~60のいずれか一項に記載の方法。工程における塩化水素の一部または全部が工程から得られる、請求項61に記載の方法。工程が、前記2族のケイ酸塩鉱物を塩化水素とともに撹拌することをさらに含む、請求項61に記載の方法。工程における塩化マグネシウム塩の一部または全部が工程から得られる、請求項61に記載の方法。工程において形成された2族の塩化物塩から前記二酸化ケイ素を取り除く分離工程をさらに含む、請求項61に記載の方法。工程の水の一部または全部が工程の水から得られる、請求項61に記載の方法。工程の2族のケイ酸塩鉱物が2族のイノケイ酸塩を含む、請求項61に記載の方法。工程の2族のケイ酸塩鉱物がCaSiO3を含む、請求項61に記載の方法。工程の2族のケイ酸塩鉱物がMgSiO3を含む、請求項61に記載の方法。工程の2族のケイ酸塩鉱物がかんらん石を含む、請求項61に記載の方法。工程の2族のケイ酸塩鉱物が蛇紋石を含む、請求項61に記載の方法。工程の2族のケイ酸塩鉱物が、海泡石、頑火輝石、透輝石、およびまたは透角閃石を含む、請求項61に記載の方法。前記2族のケイ酸塩が、鉱化された鉄およびまたはマンガンをさらに含む、請求項61に記載の方法。工程が、CaCl2および水を前記第2の混合物に混合することをさらに含む、請求項53~66のいずれか一項に記載の方法。例示的な態様の説明本発明は、エネルギー効率の良いプロセスを含む二酸化炭素隔離に関し、このプロセスでは、2族の塩化物が2族の水酸化物および塩化水素に転換され、次にこれらを用いて二酸化炭素を廃棄物流から除去する。いくつかの態様において、塩化水素を2族のケイ酸塩とさらに反応させて、さらなる2族の塩化物出発材料およびシリカを生成させてもよい。いくつかの態様において、本発明の方法および装置は、以下の一般的な構成要素の1つまたは複数を含む塩化水素による2族のケイ酸塩鉱物の2族の塩化物および二酸化ケイ素への転換、2族の塩化物の2族の水酸化物および塩化水素への転換、気体のCO2が、2族の水酸化物を含む水性の腐食性混合物へ吸収されて、2族の炭酸塩およびまたは炭酸水素塩生成物ならびに水を形成する、水性脱炭酸、炭酸塩およびまたは炭酸水素塩生成物が液体混合物から分離される分離プロセス、工程またはプロセスの流れの1つまたは複数から別の1つまたは複数の工程またはプロセスの流れへの、エネルギーを含む副生成物の再使用またはサイクリング。これらの一般的な構成要素の各々を以下でさらに詳細に説明する。本発明の多くの態様は、煙道ガス流由来のCO2および他の化学物質の吸収を達成するために、ならびに本明細書において記述される本発明の態様の他の目的を達成するためにいくらかのエネルギーを消費するが、本発明のある種の態様の一つの利点は、発電所のような所与の供給源から放出されたCO2の大部分または全部を吸収しながら、先行技術の生態学的効率よりも優れた生態学的効率を提供するということである。本発明のある種の態様によって他のCO2除去プロセスと区別されるこの態様の別のさらなる利点は、いくつかの市場状況において、生成物が、必要とされる反応物、または正味電力もしくはプラント減価償却費よりもかなり多くの価値を有するということである。換言するならば、ある種の態様は、CO2および問題の偶発的汚染物質の相当な除去を達成しながらも、クロロヒドロ炭酸塩生成物を、利益を上げて製造する工業的方法である。I定義本明細書において用いられる炭酸塩または炭酸塩生成物という用語は一般に、炭酸基、CO32を含有する鉱物成分と定義される。したがって、この用語は、炭酸塩炭酸水素塩混合物および炭酸イオンのみを含有する種の両方を包含する。炭酸水素塩および炭酸水素塩生成物という用語は一般に、炭酸水素基、HCO31を含有する鉱物成分と定義される。したがって、この用語は、炭酸塩炭酸水素塩混合物および炭酸水素イオンのみを含有する種の両方を包含する。本明細書において用いられる場合、CaMgは、Caのみ、MgのみまたはCaおよびMgの両方の混合物を表す。CaとMgとの比率は、例えば199、595、1090、2080、3070、4060、5050、6040、7030、8020、9010、955および991を含む、0100から1000でありうる。CaMg、MgxCaおよびCaxMgという記号は同義語である。対照的に、CaMgまたはMgCaは、これらの2つのイオンの11の比率をいう。本明細書において用いられる場合、生態学的効率という用語は、熱力学的効率という用語と同義的に用いられ、消費されるエネルギーあたり本発明のある種の態様によって隔離されるCO2の量と定義され、この値に適した単位はkWhトンCO2である。CO2隔離は、プラント全体のCO2のに換算して表されエネルギー消費も同様に、プラント全体の電力消費に換算して表される。II族および2族という用語は互換的に用いられる。六水和物はMgCl26H2Oをいう。本発明のいくつかの態様を用いる炭酸水素塩および炭酸塩の形成において、イオン比という用語は、生成物中のカチオンをその生成物中に存在する炭素の数で割った比をいう。ゆえに、炭酸水素カルシウム2で形成された生成物流は、05のイオン比を有するということができ、純粋な炭酸カルシウムで形成された生成物流は、10のイオン比を有するということができる。拡大解釈すると、無限数の、一価、二価および三価カチオンの炭酸塩と炭酸水素塩との連続的混合物が、05~30の間で変動するイオン比を有するということができる。文脈に基づき、MWという略語は、分子量またはメガワットのどちらかを意味する。PFDという略語は、プロセス流れ図である。Qという略語は熱であり、熱はエネルギーの一種である。これは他のどの種類のエネルギーも含まない。本明細書において用いられる場合、隔離という用語は、一般に、部分的または全体的な効果が、CO2を点放出源から除去し、かつそのCO2をある形態で貯蔵して大気中に戻るのを防ぐことである、技術または実践をいうように用いられる。この用語の使用は、記述される態様の任意の形態が隔離技術とみなされることを排除しない。化学式との関連で、Wという略語はH2Oをいう。輝石は、多くの火成岩および変成岩において見出される一群のケイ酸塩鉱物である。それらは、単一鎖のシリカ4面体からなる共通構造を共有し、それらは単斜晶系および斜方晶系に結晶化する。輝石は一般式XY2O6を有し、ここでXはカルシウム、ナトリウム、鉄およびマグネシウム、ごく稀には、亜鉛、マンガンおよびリチウムを表し、Yはクロム、アルミニウム、鉄、マグネシウム、マンガン、スカンジウム、チタン、バナジウムおよび場合により鉄などの、より小さなサイズのイオンを表す。さらに、本発明の化合物を構成する原子は、このような原子の全ての同位体形態を含むよう意図される。同位体は、本明細書において用いられる場合、同じ原子数を有するが、異なる質量数を有する原子を含む。限定するものではなく一般的な例として、水素の同位体は三重水素および重水素を含み、炭素の同位体は13Cおよび14Cを含む。1つのまたは1つのという単語の使用は、特許請求の範囲およびまたは明細書において含むという用語とともに用いられる場合、1つを意味することもあるが、1つまたは複数、少なくとも1つおよび1つまたは2つ以上の意味とも一致する。本出願の全体を通じて、約という用語は、ある値が、その値を決定するために利用される機器、方法に関する誤差に固有のバラツキ、または試験対象間に存在するバラツキを含むことを示すために用いられる。含む、有するおよび含むという用語は開放型連結動詞である。含む、含む、有する、有する、含むおよび含むなどのこれらの動詞のうちの1つまたは複数の任意の形態または時制も開放型である。例えば、1つまたは複数の工程を含む、有するまたは含む任意の方法は、それらの1つまたは複数の工程のみを持つことに限定されず、他の記載されていない工程も網羅する。有効なという用語は、この用語が明細書およびまたは特許請求の範囲において用いられる場合、望まれる、期待されるまたは意図される結果を達成するのに適切なことを意味する。上記の定義は、参照により本明細書に組み入れられるいずれかの参照文献における任意の矛盾する定義にとって代わるものである。しかしながら、ある種の用語が定義されるという事実は、定義されていない用語がいずれも不確定であることを示すと解釈されるべきではない。むしろ、用いられる全ての用語は、当業者が範囲を理解しかつ本発明を実践することができるような用語で本発明を説明するものと考えられる。IIII族の金属の塩を用いた二酸化炭素の隔離図1は、本開示の装置および方法の一般的な例示的態様を示す簡略化されたプロセス流れ図を示している。この図は、図示するためだけに提供され、したがって、本発明の特定の態様を単に示しているものであり、特許請求の範囲を何らかの方法で限定することを意図するものではない。図1に示される態様において、リアクタ10は、式1によって表される反応を駆動するために、外部動力およびまたは再捕捉動力などの、動力を用いる。Cl22H2O→22HClこの反応において用いられる水は、液体、蒸気、結晶性水和物、例えば、MgCl26H2O、CaCl22H2Oの形態であってもよいか、またはそれは超臨界水であってもよい。いくつかの態様において、反応はMgCl2を用いてMg2およびまたはMgClを形成させる。いくつかの態様において、反応はCaCl2を用いてCa2を形成させる。式1からの2族の水酸化物またはヒドロキシ塩化物の一部または全部がリアクタ20へ送られてもよい。いくつかの態様において、2族の水酸化物およびまたは2族のヒドロキシ塩化物の一部または全部が水溶液としてリアクタ20へ送られる。いくつかの態様において、2族の水酸化物の一部または全部が水性懸濁液中でリアクタ20へ送られる。いくつかの態様において、2族の水酸化物の一部または全部が固体としてリアクタ20へ送られる。いくつかの態様において、塩化水素の一部または全部がリアクタ30へ送られてもよい。いくつかの態様において、結果として得られた2族の水酸化物はさらに、加熱されて、水を除去し、対応する2族の酸化物を形成させる。いくつかの変化形において、これらの2族の酸化物の一部または全部がその後、リアクタ20へ送られてもよい。供給源、例えば、煙道ガス由来の二酸化炭素は、場合によっては廃熱DC発生システムと廃熱を最初に取り換えた後に、リアクタ20または脱炭酸バブラにおいてプロセスに入る。いくつかの態様において、煙道ガスの温度は少なくとも125°Cである。一部または全部がリアクタ10から得られうる2族の水酸化物は、式2によって表される反応によりリアクタ20中にて二酸化炭素と反応する。2CO2→CO3H2Oこの反応から生成された水はリアクタ10へ送り戻されうる。2族の炭酸塩は、典型的には、反応混合物から分離される。2族の炭酸塩は、非常に低いKspを有する。したがってそれらは、溶液中で保持されうる他の、より可溶性の化合物から固体として分離されるはずである。いくつかの態様において、反応は2族の炭酸水素塩を介して進行する。いくつかの態様において、2族の炭酸水素塩が生成され、任意でその後、反応混合物から分離される。いくつかの態様において、2族の酸化物は、任意で2族の水酸化物とともにまたは2族の水酸化物とは別々に、二酸化炭素と反応されて、同様に2族の炭酸塩を形成する。いくつかの態様において、CO2およびまたは他の汚染物質が除去された煙道ガスが空気へ放出される。2族のケイ酸塩は、リアクタ30においてプロセスに入る。いくつかの態様において、これらの2族のケイ酸塩は前の工程において粉砕される。いくつかの態様において、2族のケイ酸塩はイノケイ酸塩である。これらの鉱物は、一部または全部がリアクタ10から得られうる、塩酸の形態でのまたはガスとしての、塩酸と反応して、対応する2族の金属塩化物、水および砂を形成しうる。反応は式3によって表すことができる。2HClSiO3→Cl2H2OSiO2この反応から生成された水の一部または全部がリアクタ10へ送られてもよい。式3からの2族の塩化物の一部または全部がリアクタ20へ送られてもよい。いくつかの態様において、2族の塩化物の一部または全部が水溶液としてリアクタ20へ送られる。いくつかの態様において、2族の塩化物の一部または全部が水性懸濁液中でリアクタ20へ送られる。いくつかの態様において、2族の塩化物の一部または全部が固体としてリアクタ20へ送られる。式1~3の相加を捉えた正味の反応を式4としてここに示す。CO2SiO3→CO3SiO2別の態様において、結果として得られたMgxCaCO3隔離剤は、CO2を再生かつ濃縮するような形でHClと反応される。このようにして形成されたCaMgCl2は分解リアクタへ戻されて、CO2を吸収する水酸化物またはヒドロキシハロゲン化物を生成する。図1に示されるおよび本明細書において記述されるプロセスを通じて、2族の炭酸塩が、捕捉されたCO2から最終隔離物質として生成される。水、塩化水素およびまたは反応エネルギーの一部または全部がサイクリングされうる。いくつかの態様において、これらのうち一部しかまたはどれもサイクリングされない。いくつかの態様において、生成された水、塩化水素および反応エネルギーは他の目的に用いられる。いくつかの態様において、および所与のプラントの煙道ガス流中のCO2の濃度に依って、本明細書において開示される方法は、駆動体として熱だけを用いてプラントのCO2の33~66を捕捉するために用いられてもよい。いくつかの態様において、本明細書において開示される方法の効率は、より低いCO2濃度で改善し、より高い煙道ガス温度で増大する。例えば、320°Cおよび7CO2濃度で、煙道ガスCO2の33を廃熱だけから鉱化することができる。他の態様において、例えば、天然ガスタービンの出口温度で、およそ100の鉱化を達成することができる。これらの方法および機器はさらに、当業者によって適用される化学、化学工業およびまたは材料科学の原理および技術を用いて、例えば、モジュラー構成材で修正することができ、最適化かつスケールアップすることができる。そのような原理および技術は、例えば、米国特許第7727374号、米国特許出願公開第20060185985号および同第20090127127号、2005年9月22日付で出願された米国特許出願第11233509号、2005年9月20日付で出願された米国特許仮出願第60718906号2005年1月10日付で出願された米国特許仮出願第60642698号2004年9月23日付で出願された米国特許仮出願第60612355号、2008年9月22日付で出願された米国特許出願第12235482号、2007年9月20日付で出願された米国特許仮出願第60973948号、2008年2月29日付で出願された米国特許仮出願第61032802号、2008年3月3日付で出願された米国特許仮出願第61033298号、2010年1月20日付で出願された米国特許仮出願第61288242号、2010年7月8日付で出願された米国特許仮出願第61362607号、ならびに2008年9月19日付で出願された国際出願番号PCTUS0877122に教示されている。上記の開示の各々の全文が参照により本明細書に具体的に組み入れられる。上記の例は、本発明の特定の態様を実証するために含まれた。しかしながら、当業者は、本開示に照らして、開示された特定の態様において多数の変更を行うことができ、それでもなお、本発明の趣旨および範囲から逸脱することなく同様のまたは類似の結果を得ることができるものと理解するはずである。III触媒としてMg2を用いた二酸化炭素の隔離図2は、本開示の装置および方法の一般の、例示的な態様を図示する簡略化されたプロセス流れ図を示している。この図は、単に例示を目的とするものであり、したがって、本発明の具体的な態様を示しているだけにすぎず、特許請求の範囲を決して限定することを意図するものではない。図2に示される態様において、リアクタ100は、式5によって表される分解型の反応を駆動するために、外部動力およびまたは再捕捉動力などの動力を用いる。この反応において用いられる水は、塩化マグネシウムの水和物、液体、蒸気の形態であってもよく、およびまたはそれは超臨界水であってもよい。いくつかの態様において、反応は1つ、2つ、3つまたはそれ以上のリアクタにおいて行われてもよい。いくつかの態様において、反応は連続プロセスのバッチ、半バッチとして行われてもよい。いくつかの態様において、マグネシウム塩生成物の一部または全部がリアクタ200へ送られてもよい。いくつかの態様において、マグネシウム塩生成物の一部または全部が水溶液としてリアクタ200へ送られる。いくつかの態様において、マグネシウム塩生成物の一部または全部が水性懸濁液中でリアクタ200へ送られる。いくつかの態様において、マグネシウム塩生成物の一部または全部が固体としてリアクタ200へ送られる。いくつかの態様において、塩化水素の一部または全部がリアクタ300へ送られてもよい。いくつかの態様において、Mg2はさらに、加熱されて、水を除去し、MgOを形成させる。いくつかの態様において、MgClはさらに、加熱されて、HClを除去し、MgOを形成させる。いくつかの変化形において、Mg2、MgClおよびMgOの1つまたは複数がその後、リアクタ200へ送られてもよい。供給源、例えば、煙道ガス由来の二酸化炭素は、潜在的に廃熱DC発生システムと廃熱を最初に取り換えた後に、リアクタ200においてプロセスに入る。いくつかの態様において、煙道ガスの温度は少なくとも125°Cである。二酸化炭素と混合されるのは、リアクタ100およびCaCl2からのマグネシウム塩生成物である。二酸化炭素は、式6によって表される反応によりリアクタ200中にてマグネシウム塩生成物およびCaCl2と反応する。いくつかの態様において、この反応から生成された水はリアクタ100へ送り戻されうる。炭酸カルシウム生成物は、典型的には、反応混合物から分離される。いくつかの態様において、反応は炭酸マグネシウムおよび炭酸水素塩を介して進行する。いくつかの態様において、反応は炭酸水素カルシウム塩を介して進行する。いくつかの態様において、さまざまな2族の炭酸水素塩が生成され、任意でその後、反応混合物から分離される。いくつかの態様において、CO2およびまたは他の汚染物質が除去された煙道ガスは、任意で1つまたは複数のさらなる精製およびまたは処理工程の後に、空気へ放出される。いくつかの態様において、任意で水和されてもよい、MgCl2生成物はリアクタ100へ戻される。いくつかの態様において、MgCl2生成物は、リアクタ100へ戻される前に1つまたは複数の単離、精製およびまたは水和工程に供される。ケイ酸カルシウムにおいてプロセスに入る。いくつかの態様において、これらの2族のケイ酸塩は前の工程において粉砕される。いくつかの態様において、2族のケイ酸塩はイノケイ酸塩である。図2の態様において、イノケイ酸塩はCaSiO3である。CaSiO3は、一部または全部がリアクタ100から得られうる、塩酸の形態でのまたはガスとしての塩化水素と反応して、CaCl2、水および砂を形成する。反応は式7によって表すことができる。2HClSiO3→Cl2H2OSiO2エンタルピーは、反応温度、ならびに流入する反応物質および流出する生成物の流れの温度に基づく。この反応から生成された水の一部または全部がリアクタ100へ送られてもよい。式7からのCaCl2の一部または全部がリアクタ200へ送られてもよい。いくつかの態様において、CaCl2の一部または全部が水溶液としてリアクタ200へ送られる。いくつかの態様において、CaCl2の一部または全部が水性懸濁液中でリアクタ200へ送られる。いくつかの態様において、CaCl2の一部または全部が固体としてリアクタ200へ送られる。式5~7の相加を捉えた正味の反応を式8としてここに示す。CO2CaSiO3→CaCO3SiO2標準温度および標準圧力で測定された。図2に示されるおよび本明細書において記述されるプロセスを通じて、炭酸カルシウムが、CO2およびイノケイ酸カルシウムから最終隔離物質として生成される。さまざまなマグネシウム塩、水、塩化水素および反応エネルギーの一部または全部がサイクリングされうる。いくつかの態様において、これらのうち一部しかまたはどれもサイクリングされない。いくつかの態様において、生成された水、塩化水素およびまたは反応エネルギーは他の目的に用いられる。これらの方法および機器はさらに、当業者によって適用される化学、化学工業およびまたは材料科学の原理および技術を用いて、修正、最適化かつスケールアップすることができる。そのような原理および技術は、例えば、米国特許第7727374号、米国特許出願公開第20060185985号および同第20090127127号、2005年9月22日付で出願された米国特許出願第11233509号、2005年9月20日付で出願された米国特許仮出願第60718906号2005年1月10日付で出願された米国特許仮出願第60642698号2004年9月23日付で出願された米国特許仮出願第60612355号、2008年9月22日付で出願された米国特許出願第12235482号、2007年9月20日付で出願された米国特許仮出願第60973948号、2008年2月29日付で出願された米国特許仮出願第61032802号、2008年3月3日付で出願された米国特許仮出願第61033298号、2010年1月20日付で出願された米国特許仮出願第61288242号、2010年7月8日付で出願された米国特許仮出願第61362607号、ならびに2008年9月19日付で出願された国際出願番号PCTUS0877122に教示されている。上記の開示の各々の全文が参照により本明細書に具体的に組み入れられる。上記の例は、本発明の特定の態様を実証するために含まれた。しかしながら、当業者は、本開示に照らし合わせて、開示された特定の態様において多数の変更を行うことができ、それでもなお、本発明の趣旨および範囲から逸脱することなく同様のまたは類似の結果を得ることができるものと理解するはずである。IV2族の水酸化物またはII族のヒドロキシ塩化物への2族の塩化物の転換本明細書において開示されるのは、2族の塩化物、例えば、CaCl2またはMgCl2を水と反応させて、2族の水酸化物、2族の酸化物、およびまたは2族の水酸化塩化物などの混合塩を形成させるプロセスである。そのような反応は、典型的には、分解といわれる。いくつかの態様において、水は、液体、蒸気の形態であってもよく、2族の塩化物の水和物由来であってもよく、かつまたはそれは超臨界水であってもよい。蒸気は、非常に可燃性の反応、すなわち天然ガスならびに酸素または水素および塩素からの熱が水の流れを加熱する、熱交換器によってもたらされうる。いくつかの態様において、蒸気はプラントまたは工場の廃熱の使用を通じて生成されてもよい。いくつかの態様において、無水のまたは水和した塩化物塩も加熱される。Mg2およびCa2の場合、反応はそれぞれ、式9および10によって表されうる。100°Cで測定された。反応は吸熱反応であり、これらの反応を起こすためにはエネルギー、例えば、熱が加えられなければならないことを意味する。そのようなエネルギーは、本明細書において開示される発熱プロセスの工程の1つまたは複数から発生された廃熱から得られうる。上記の反応は以下の工程の1つまたは複数にしたがって起こりうる。CaCl22H2O→Ca22HClの反応エンタルピーは、100°Cで284kJモルである。いくつかの変化形において、塩のMgCl26H2O、つまりマグネシウム六水和物が用いられる。水は塩の分子構造へ組み入れられるので、さらなる蒸気または水なしで直接加熱を用いて、分解を開始させてもよい。以下の反応に典型的な反応温度をここに示す。ΔH値は反応の温度で算出された。化学文献KirkOthmer4thedVol15p3431998JohnWileyandSonsを参照されたく、これは参照により本明細書に組み入れられる。安価な原材料CaCl2を用いて煙道ガスからCO2を捕捉し、CaCO3を形成させることが可能なことを実証する模擬実験の結果を提供している、以下の実施例1を参照されたい。同様に、EnergyRequirementsandEquilibriuminthedehydrationhydrolysisanddecompositionofMagnesiumChlorideKKKelleyBureauofMines1941およびKineticAnalysisofThermalDehydrationandHydrolysisofMgCl26H2ObyDTAandTGYKirshSYarivandSShovalJournalofThermalAnalysisVol32を参照されたく、このどちらもその全体が参照により本明細書に組み入れられる。V2族の炭酸塩を形成させるための2族の水酸化物およびCO2の反応本開示の別の局面において、2族の水酸化物、2族の酸化物、およびまたは2族の水酸化塩化物をCO2吸着剤として用いた二酸化炭素供給源の脱炭酸のための装置および方法が提供される。いくつかの態様において、CO2は水性の腐食性混合物およびまたは溶液へ吸収され、そこで水酸化物およびまたは酸化物の塩と反応して、炭酸塩および炭酸水素塩生成物を形成する。水酸化ナトリウム、水酸化カルシウムおよび水酸化マグネシウムは、さまざまな濃度で、CO2を容易に吸収することが知られている。したがって、本発明の態様において、2族の水酸化物、2族の酸化物ならびにまたは他の水酸化物および酸化物、例えば、水酸化ナトリウムが吸収試薬として用いられてもよい。例えば、2族の水酸化物、例えば2族の塩化物から得られた2族の水酸化物が、以下の反応の一方または両方に基づいてCO2と反応し、それによってCO2を捕捉するように吸着塔において用いられてもよい。STPで算出した。本発明のいくつかの態様において、二酸化炭素の大部分またはほぼ全部がこのように反応される。いくつかの態様において、反応は、例えば、連続プロセスであれ非連続プロセスであれ、水の除去を通じて、およびまたは炭酸水素塩、炭酸塩、もしくは両タイプの塩の混合物の沈殿によって、完了するまで駆動されうる。CaCl2から得られた安価な原材料Ca2を用いて煙道ガスからCO2を捕捉し、CaCO3を形成させることが可能なことを実証する模擬実験を提供している、以下の実施例1を参照されたい。いくつかの態様において、最初に形成された2族のものは、第2の2族の水酸化物と塩交換反応を起こして、炭酸アニオンを移動させうる。例えば、以下である。CaCl2MgCO3→MgCl2CaCO3これらの方法および機器はさらに、当業者によって適用される化学、化学工業およびまたは材料科学の原理および技術を用いて、修正、最適化かつスケールアップすることができる。そのような原理および技術は、例えば、米国特許第7727374号、2005年9月22日付で出願された米国特許出願第11233509号、2005年9月20日付で出願された米国特許仮出願第60718906号2005年1月10日付で出願された米国特許仮出願第60642698号2004年9月23日付で出願された米国特許仮出願第60612355号、2008年9月22日付で出願された米国特許出願第12235482号、2007年9月20日付で出願された米国特許仮出願第60973948号、2008年2月29日付で出願された米国特許仮出願第61032802号、2008年3月3日付で出願された米国特許仮出願第61033298号、2010年1月20日付で出願された米国特許仮出願第61288242号、2010年7月8日付で出願された米国特許仮出願第61362607号、ならびに2008年9月19日付で出願された国際出願番号PCTUS0877122に教示されている。上記の開示の各々の全文が参照により本明細書に具体的に組み入れられる。VI二酸化炭素の隔離のためのケイ酸塩鉱物本発明の局面において、ケイ酸塩鉱物を用いて二酸化炭素を隔離する方法が提供される。ケイ酸塩鉱物は、地球の地殻のおよそ90になる、最も大きなかつ最も重要なクラスの造岩鉱物のうちの1つを構成する。それらはそのケイ酸基の構造に基づいて分類される。ケイ酸塩鉱物は全て、ケイ素および酸素を含有する。本発明のいくつかの局面において、2族のケイ酸塩を用いて、エネルギー効率の良い二酸化炭素の隔離を達成してもよい。いくつかの態様において、2族のイノケイ酸塩を含む組成物が用いられてもよい。イノケイ酸塩、または鎖状ケイ酸塩は、単鎖の場合には比率13のSiO3か、または二重鎖の場合には比率411のSi4O11のどちらかの、ケイ酸塩4面体の結合している鎖を有する。いくつかの態様において、本明細書において開示される方法では、輝石族由来の2族のイノケイ酸塩を含む組成物を用いる。例えば、頑火輝石が用いられてもよい。いくつかの態様において、準輝石族由来の2族のイノケイ酸塩を含む組成物が用いられる。例えば、珪灰石が用いられてもよい。いくつかの態様において、頑火輝石および珪灰石の混合物などの2族のイノケイ酸塩の混合物を含む組成物が利用されてもよい。いくつかの態様において、透輝石などの混合2族金属イノケイ酸塩を含む組成物が用いられてもよい。珪灰石は、通常、熱変成した不純な石灰石の共通成分として生じる。典型的には、珪灰石は、二酸化炭素を失って方解石とシリカとの間で以下の反応から生じる。CaCO3SiO2→CaSiO3CO2いくつかの態様において、本発明は、この天然プロセスを効果的に反転するという結果を有する。珪灰石はまた、スカルンでの拡散反応において生成されうる。珪灰石は、砂岩内の石灰石が岩脈によって変成される際に生じ、それによってカルシウムイオンの外側への移動の結果として砂岩中での珪灰石の形成が起こる。いくつかの態様において、2族のイノケイ酸塩組成物の純度は変わりうる。例えば、開示されるプロセスにおいて用いられる2族のイノケイ酸塩組成物は、2族以外の金属イオンを含む、他の化合物または鉱物のさまざまな量を含有しうるものと考えられる。例えば、珪灰石はそれ自体が、カルシウムの代わりの鉄、マグネシウム、およびマンガンの少量を含みうる。いくつかの態様において、かんらん石およびまたは蛇紋石を含む組成物が用いられてもよい。これらの鉱物を用いるCO2鉱物隔離プロセスが試みられている。Goldbergetalの技術は、参照により本明細書に組み入れられる。鉱物かんらん石は、式2SiO4を有するマグネシウム鉄ケイ酸塩である。宝石質では、かんらん石はペリドットと呼ばれる。かんらん石は、苦鉄質および超苦鉄質の両方の火成岩において生じ、ある種の変成岩においては初生鉱物として生じる。Mgに富むかんらん石は、マグネシウムが多く、シリカが少ないマグマから結晶化することが知られている。結晶化により、マグマは斑糲岩および玄武岩のような苦鉄質岩を形成する。かんらん岩およびダンかんらん岩のような超苦鉄質岩は、マグマの浸出後に残された残留物でありえ、典型的には、部分溶融物の浸出後のかんらん石においてさらに豊富である。かんらん石および高圧構造変異種は地球の上部マントルの50超を構成し、かんらん石は、容積で地球の最も一般的な鉱物のうちの1つである。不純な白雲石または高いマグネシウム含量および低いシリカ含量を有する他の堆積岩の変成作用も、Mgに富むかんらん石、または苦土かんらん石を生み出す。VII2族のケイ酸塩からの2族の塩化物の生成2族のケイ酸塩、例えば、CaSiO3、MgSiO3、およびまたは本明細書において開示される他のケイ酸塩を、含水塩酸の形態でのまたはガスとしての塩酸と反応させて、対応する2族の金属塩化物、水ならびに砂を形成させてもよい。いくつかの態様において、式1で生成されたHClを用いて、式3でのMgCl2およびまたはCaCl2を再生させる。その結果、プロセスのループが生じる。下記表1は、単独または組み合わせのいずれかで、使用されうる一般的なカルシウムマグネシウム含有鉱物のいくつかを示している。かんらん石および蛇紋石をHClと反応させることによる初期試験は成功した。SiO2は沈殿析出することが観察され、MgCl2およびCaCl2が回収された。表1カルシウムマグネシウム鉱物HandbookofRocksMineralsGemstonesbyWalterSchumannPublished1993HoughtonMifflinCoBostonNewYorkを参照されたく、これは参照により本明細書に組み入れられる。VIIIさらなる態様いくつかの態様において、鉱物炭酸塩への二酸化炭素の転換は、2種類の塩によって定義されうる。第1の塩は、塩基へ転換されるようになり、酸を、例えば、ガスとして放出するまで加熱分解されうるものである。この同一の塩基が二酸化炭素と反応して、炭酸塩、炭酸水素塩または塩基性炭酸塩を形成する。例えば、いくつかの態様において、本開示は、下記表A~C由来の1種類または複数種の塩を水と反応させて、水酸化物、酸化物、およびまたは混合水酸化ハロゲン化物を形成させるプロセスを提供する。そのような反応は、典型的には、分解といわれる。いくつかの態様において、水は液体、蒸気の形態であってもよく、かつまたは選択した塩の水和物由来であってもよい。蒸気は、非常に可燃性の反応、すなわち天然ガスならびに酸素または水素および塩素からの熱が水の流れを加熱する、熱交換器によってもたらされうる。いくつかの態様において、蒸気はプラントまたは工場の廃熱の使用を通じて生成されてもよい。いくつかの態様において、無水のまたは水和したハロゲン化物塩も加熱される。表A分解塩表B分解塩続きその後の試験によって、反応の熱が、加熱試料のTGAおよび温度上昇の設定を用いて熱力学的に由来する値の15~4内にあることが証明された。表C分解塩続き表D分解塩続き表A~Dの場合、数値データは、kWhトン単位の捕捉CO2量あたりのエネルギーに対応しており、NC収束せず、およびNA該当データなし。第1の塩のこの同一の炭酸塩、炭酸水素塩または塩基性炭酸塩は、炭酸塩炭酸水素塩交換をするように第2の塩と反応し、その結果、第2の塩のアニオンが第1の塩のカチオンと結合し、第2の塩のカチオンが第1の塩の炭酸炭酸水素イオンと結合し、それによって最終の炭酸塩炭酸水素塩が形成される。ある事例では、第1の塩に由来する水酸化物が二酸化炭素および第2の塩と直接反応して、第2の塩に由来する炭酸塩炭酸水素塩を形成する。他の事例では、第1の塩に由来する炭酸塩炭酸水素塩塩基性炭酸塩が、リアクタチャンバから除去され、第2のチャンバに入れられて、第2の塩と反応する。図27はこの2塩プロセスの態様を示す。この反応は、炭酸塩炭酸水素塩を生成する場合に、第2の金属の塩が望まれるが、この第2の金属が分解してCO2吸収水酸化物を形成できない場合、および第2の塩の炭酸塩炭酸水素塩化合物が不溶性である場合には、すなわち溶液から沈殿する場合には、有益でありうる。以下は、本明細書において論じられる1つもしくは複数のいずれかの反応との組み合わせでなどの組み合わせでまたは単独で使用されうるそのような反応の例についての非包括的なリストである。塩1の分解の例脱炭酸の例塩2との炭酸塩交換の例この場合、炭酸塩Na2CO3が塩2であり、Ca2を形成するように分解される塩、すなわちCaCl2が塩1である。これは、炭酸イオンが塩1とともに残存するという点で前例のいくつかの逆である。公知の炭酸塩化合物は、H2CO3、Li2CO3、Na2CO3、K2CO3、Rb2CO3、Cs2CO3、BeCO3、MgCO3、CaCO3、MgCO3、SrCO3、BaCO3、MnCO3、FeCO3、CoCO3、CuCO3、ZnCO3、Ag2CO3、CdCO3、Al23、Tl2CO3、PbCO3およびLa23を含む。IA族の元素は安定な炭酸水素塩、例えば、LiHCO3、NaHCO3、RbHCO3、およびCsHCO3であることが知られている。IIA族およびいくつかの他の元素も炭酸水素塩を形成できるが、場合によっては、それらは溶液中で安定なだけでありうる。典型的には、造岩元素はH、C、O、F、Na、Mg、Al、Si、P、S、Cl、K、Ca、Ti、MgおよびFeである。最少量のエネルギーモルのCO2吸収水酸化物によって対応する水酸化物へ熱分解されうるこれらの塩は、それゆえ、潜在的な塩1の候補と考えることができる。表A~Dにおいて算出されたエネルギーに基づけば、いくつかの塩はMgCl26H2Oよりも低いエネルギーを有する。下記表Eに、これらの塩およびその使用によるMgCl26H2Oに対してのペナルティ削減をまとめている。表Eセクション低エネルギー代替塩以下の塩は、利用可能なその各MSDS情報によって分解反応を明示している。表FIX石灰石の生成および使用本発明の局面において、石灰石の形態で二酸化炭素を隔離する方法が提供される。石灰石は、主に鉱物方解石から構成される堆積岩である。この鉱物には多くの用途があり、そのうちのいくつかを以下で特定する。本発明のいくつかの態様において形成されるような粉末状または粉砕状の石灰石を土壌調整剤として用い、酸性土の状態を中和し、それによって、例えば、生態系における酸性雨の影響を中和してもよい。上流の応用には、脱硫における試薬としての石灰石の使用が含まれる。石灰石は石工術および建築術にとって重要な岩石である。その利点の1つは、石灰石が角状にまたはさらに手の込んだ彫刻に切ることが比較的容易だということである。石灰石はまた、長持ちし、曝露にかなり強い。石灰石は生石灰、モルタル、セメント、およびコンクリートの主成分である。炭酸カルシウムはまた、紙、プラスチック、ペンキ、タイル、および他の材料の添加物として、白色顔料および安価な増量剤の両方として用いられる。精製された形態の炭酸カルシウムが歯磨き粉に用いられることもあり、カルシウム源としてパンおよびシリアルに加えられることもある。CaCO3はまた、制酸薬として医学的によく用いられる。現在、産業界で用いられる炭酸カルシウムの大部分は、採鉱または採石によって抽出されている。いくつかの態様での二酸化炭素隔離の一環としてこの鉱物を同時生成することにより、本発明は、この重要な生成物の、抽出以外の供給源を提供する。X炭酸マグネシウムの生成および使用本発明の局面において、炭酸マグネシウムの形態で二酸化炭素を隔離する方法が提供される。炭酸マグネシウムMgCO3は、鉱物として天然に存在する白色の固体である。最も一般的な炭酸マグネシウムの形態は、菱苦土鉱と呼ばれる無水塩、ならびに、それぞれ、バーリントン石、ネスケホン石およびランスフォード石として公知の二水和物、三水和物および五水和物である。炭酸マグネシウムには種々の用途がありこれらのうちのいくつかを以下で簡単に論じる。炭酸マグネシウムは、金属マグネシウムおよび塩基性耐火れんがを作製するために用いられてもよい。MgCO3はまた、床張り、耐火性化、消火組成物、化粧品、散布剤、および歯磨き粉に用いられる。他の適用は、充填材料、プラスチックの煙抑制剤、ネオプレンゴムの補強材、乾燥剤、緩下剤としての適用であり、かつ食品での色の保持のための適用である。さらに、高純度の炭酸マグネシウムが制酸薬として、および食卓塩の添加物としてその自由流動性を保つために用いられる。現在、炭酸マグネシウムは、典型的には、鉱物の菱苦土鉱を採鉱することによって得られている。いくつかの態様での二酸化炭素隔離の一環としてこの鉱物を同時生成することにより、本発明は、この重要な生成物の、抽出以外の供給源を提供する。XI二酸化ケイ素の生成および使用本発明の局面において、二酸化ケイ素を副生成物として生成する、二酸化炭素を隔離する方法が提供される。シリカとしても知られる二酸化ケイ素は、SiO2の化学式を有するケイ素の酸化物であり、その硬さで知られている。シリカは砂または石英として天然に、および珪藻の細胞壁に最も多く見出される。シリカは地球の地殻において最も豊富な鉱物である。この化合物には多くの用途がありこれらのうちのいくつかを以下で簡単に論じる。シリカは、窓ガラス、飲用グラスおよび瓶入り飲料の生産において主に用いられる。遠隔通信用の光ファイバーの大部分もシリカから作製される。シリカは、陶器、せっ器および磁器のような多くの白色陶磁器セラミック、ならびに工業用ポルトランドセメントのための主原材料である。シリカは食品生産での一般的な添加物であり、この場合、それは粉末食品での流動化剤として、または吸湿の応用で水を吸収するために、主に用いられる。水和物の形態で、シリカは歯垢を除去するための硬質の研磨剤として歯磨き粉に用いられる。シリカは、ろ過から昆虫防除に及ぶ多くの用途がある珪藻土の主成分である。シリカはまた、例えば、ろ過およびセメント製造に用いられるもみ殻灰の主成分である。熱酸化法によりシリコンウエハ上に成長させたこのシリカの薄膜は、超小型電子技術においてかなり有益でありえ、この場合、それらは、高い化学安定性を有する電気絶縁体として働く。電気的応用では、それはケイ素を保護し、電荷を蓄え、電流を遮断し、場合により、電流フローを制限するための制御経路として働きうる。シリカは、典型的には、ガラス、結晶、ゲル、エアロゲル、ヒュームドシリカ、およびコロイド状シリカを含むさまざまな形態で製造される。いくつかの態様での二酸化炭素隔離の一環としてこの鉱物を同時生成することにより、本発明は、この重要な生成物の別の供給源を提供する。XII生成物の分離分離プロセスを用いて炭酸塩および炭酸水素塩生成物を液体溶液およびまたは反応混合物から分離してもよい。基本的な濃度、温度、圧力、リアクタサイズ、流体深さ、および炭酸塩化の度合いを操作することにより、1つまたは複数の炭酸塩およびまたは炭酸水素塩の沈殿物を生じさせてもよい。あるいは、炭酸塩炭酸水素塩生成物が、流入する煙道ガスとの熱エネルギーの交換によって溶液から分離されてもよい。出口の液流は、リアクタのデザインに依り、水、CaCO3、MgCO3、Ca2、Mg2、Ca2、Ca2、NaOH、NaHCO3、Na2CO3、および他の溶存ガスをさまざまな平衡状態で含みうる。H2SO4、HNO3、およびHgのような溶存した微量放出成分も見出されることがある。1つの態様において、炭酸塩生成物から水を除去分離することには、例えばリボイラを用い、熱エネルギーを加えて混合物から水を蒸発させることを伴う。あるいは、部分的な基本溶液を保持し、続いて、その溶液を分離チャンバで加熱することを用いて、相対的に純粋な炭酸塩を保持タンク中に沈殿させ、残る水酸化物塩を再循環させてリアクタに戻してもよい。いくつかの態様において、その後、平衡濃度およびまたはスラリーもしくは濃縮形態にある純粋な炭酸塩、純粋な炭酸水素塩およびそれら二つの混合物を定期的にトラックタンク車に輸送してもよい。いくつかの態様において、液流を蒸発タンクフィールドに移動させて、そこで、水のような液体を蒸発によって留去してもよい。気体生成物の放出は、水酸化物または酸化物の塩を安全に放出できるかどうかの、すなわち塩基性雨の放出の懸念を含む。そのようなエアロゾル化された腐食塩の放出は、簡単で安価な凝縮器還流ユニットを用いることによりいくつかの態様において防ぐことができる。いくつかの態様において、炭酸塩は、水除去プロセスとともにまたは別々に用いられる方法を用いて沈殿されてもよい。さまざまな炭酸塩平衡は、温度が上昇すると、所与の炭酸塩、例えば、CaCO3が自然に沈殿し、集まり、それによってスラリーとして回収し易くし、いくらかの分画NaOHがスラリー中に抜き取られるという特徴的範囲を有する。XIII廃熱の回収本発明のある種の態様は、煙道ガスまたは発電所で行われるものなどの燃焼プロセスからの他の高温ガスの形態の多量のCO2放出との関連で用いられるので、例えば、2族の水酸化物への2族の塩化物塩の転換のために、この廃熱を利用する機会が十分にある。例えば、流入する煙道ガスの典型的な温度は、およそ300°Cである。熱交換器は、水およびまたは2族の塩化物塩を加温してこの転換を促進しながら、300°C未満の点までその煙道ガスを低下させることができる。一般に、発電所で利用可能な煙道ガスは、100°C、300°C、および900°Cまたはそのような他の数値の間の温度で出るため、流入する煙道ガスを電力回収サイクル、例えばアンモニア水サイクル、蒸気サイクルまたは同じ熱力学的手段を達成するそのようなサイクルとの熱交換に通して冷却することにより、相当な廃熱処理を得ることができる。本発明のいくつかの態様は直流電力に依存して試薬吸収剤の生成を達成するため、プロセスは、他の使用のために直流電力を交流電力に転換することに伴う通常の変成器損失なしで達成される廃熱回収によって部分的または完全に直接動かされることができる。さらには、廃熱作動式エンジンの使用により、発電工程を全く用いることなく有意な効率を達成することができる。条件によっては、これらの廃熱回収エネルギー量が本発明の態様を完全に駆動するということが判明しうる。XIV代替プロセス上記のとおり、本開示の装置および方法のいくつかの態様は、塩化水素、2族の炭酸塩、2族の水酸化物塩などを含めて、さまざまな反応工程からいくつかの有用な中間体、副生成物、および最終生成物を生成する。いくつかの態様において、これらの一部または全部が下記の方法の1つまたは複数において用いられてもよい。いくつかの態様において、上記の工程の1つまたは複数において利用される出発材料または中間体のうちの1つの一部または全部が、以下に概説する方法の1つまたは複数を用いて得られる。A2族のケイ酸塩の塩素化のための塩素の使用いくつかの態様において、塩素ガスを塩酸へ液化し、これを次に用いて2族のケイ酸塩鉱物を塩素化してもよい。塩素の液化とその後の塩酸の使用は、とりわけ塩素市場が飽和状態にある状況では特に魅力的である。塩素の液化は、式27によって達成されうる。Cl22H2Ohv→2HCl12O2いくつかの態様において、そうして生成された酸素は、発電所自体の空気入口に戻されてもよく、そこで酸素に富む入口プラントが、より高いカルノー効率、より濃縮されたCO2出口流、入口空気を加温するための低い熱交換、および酸素が豊富でないプラントに勝る他の利点を有することが、電力工業調査の過程を通して実証された。いくつかの態様において、酸素は水素酸素燃料電池において利用されてもよい。いくつかの態様において、酸素は、例えば、水素および天然ガスの混合物を用いた、天然ガスによる発電用にデザインされたタービンにて酸化剤の一部として役立ててもよい。B2族の水酸化物の塩素化のための塩素の使用いくつかの態様において、塩素ガスを2族の水酸化物塩と反応させて、塩化物および次亜塩素酸塩の混合物を得てもよい。例えば、HClは製品として売られてもよく、2族の水酸化物塩は過剰の塩素を除去するために用いられてもよい。CaMg2Cl2→12CaMg212CaMgCl2H2O2族の次亜塩素酸塩を次に、コバルトまたはニッケル触媒を用いて分解し、酸素および対応する塩化物を形成させてもよい。CaMg2→CaMgCl2O2塩化カルシウムおよびまたは塩化マグネシウムが次に、回収されうる。XV供給源からの他の汚染物質の除去供給源からCO2を除去することに加えて、本発明のいくつかの態様では、脱炭酸条件により、SOxおよびNOxならびに、それほどではないにせよ、水銀も除去されると考えられる。本発明のいくつかの態様において、NOx、SOx、および水銀化合物の偶発的スクラビングがより大きな経済的重要性を帯びることができる。すなわち、本発明の態様を利用することにより、これらの化合物を多量に含有する石炭を発電所で燃焼させることができ、いくつかの態様では、結果的に、CO2吸収プロセスの利点なしで処理された高級石炭を用いる場合よりも汚染が少ない。そのような原理および技術は、例えば、米国特許第7727374号、2005年9月22日付で出願された米国特許出願第11233509号、2005年9月20日付で出願された米国特許仮出願第60718906号2005年1月10日付で出願された米国特許仮出願第60642698号2004年9月23日付で出願された米国特許仮出願第60612355号、2008年9月22日付で出願された米国特許出願第12235482号、2007年9月20日付で出願された米国特許仮出願第60973948号、2008年2月29日付で出願された米国特許仮出願第61032802号、2008年3月3日付で出願された米国特許仮出願第61033298号、2010年1月20日付で出願された米国特許仮出願第61288242号、2010年7月8日付で出願された米国特許仮出願第61362607号、ならびに2008年9月19日付で出願された国際出願番号PCTUS0877122に教示されている。上記の開示の各々の全文が参照により本明細書に具体的に組み入れられる。XVI実施例以下の例は、本発明のいくつかの態様を実証するために含まれる。以下の例において開示される技術は、本発明の実践において十分に機能することが本発明者によって見いだされた技術を表し、したがって、その実践のための好ましい様式を構成するものとみなすことができると当業者は理解するはずである。しかしながら、当業者は、本開示に照らして、開示された特定の態様において多数の変更を行うことができ、それでもなお、本発明の趣旨および範囲から逸脱することなく同様のまたは類似の結果を得ることができるものと理解するはずである。実施例1CaCl2を用いて煙道ガスからCO2を捕捉してCaCO3を形成させるプロセスの模擬実験本発明の1つの態様では、既知の反応エンタルピー、反応自由エネルギーおよび規定のパラメータを用いAspenPlusv71ソフトウェアによって模擬実験をし、質量とエネルギー収支、ならびにCaCl2および熱を利用して煙道ガス流からCO2を捕捉しCaCO3生成物を形成させるのに適した条件を決定した。これらの結果は、安価な原材料CaCl2および水を用いて煙道ガスからCO2を捕捉し、CaCO3を形成させることが可能であることを示す。規定のパラメータの一部には、図5に示されるプロセス流れ図が含まれる。模擬実験の結果から、MgCl2流を再循環させてH2Oと反応させ、加熱してMg2を形成させることが効率的であるものと示唆される。このMg2が次に、飽和CaCl2H2O溶液および煙道ガス由来のCO2と反応してCaCO3を形成し、これをろ過して流れから取り除く。形成され結果として得られたMgCl2は第1のリアクタへリサイクルされて、このプロセスを再び開始する。このプロセスはCaCl2のいずれかの特定の供給源に限定されない。例えば、ケイ酸カルシウムをHClと反応させてCaCl2を得ることから、CaCl2を得てもよい。この模擬実験に対して指定された制約およびパラメータには以下が含まれる。反応は損失なく100の効率で行われた。模擬実験は、試験的運転によって反応効率が決定される場合には、修正することができる。模擬実験では、系からの損失によって必要とされるいずれの補充MgCl2中のまたはCaCl2供給原料中の不純物は考慮されなかった。この模擬実験の結果から、およそ130MMBtu時間の予備的な正味エネルギー消費が示唆される。表2aおよび2bは、模擬実験プロセスのさまざまな流れに関する質量およびエネルギー収支計算を提供する。各流れは図5の流れに対応する。このプロセスは2つの一次反応部分および1つの固体ろ過部分からなる。第1のリアクタではMgCl2水溶液を加熱し、これをHClH2O蒸気流およびMg2の液流へ分解させる。HClH2O蒸気流はHCl吸収カラムへ送られる。Mg2溶液はさらなる処理のためにリアクタ2へ送られる。このリアクタに関する化学反応は以下の式によって表すことができる。MgCl22H2O→Mg22HClCaCl2溶液および煙道ガス流をリアクタ2中のMgCl2に加える。この反応はCaCO3、MgCl2および水を形成する。CaCO3が沈殿し、フィルタまたはデカンタにて除去される。残るMgCl2および水は第1のリアクタへリサイクルされる。さらなる水を加えて、第1のリアクタにより必要とされる水分平衡を完了する。このリアクタに関する化学反応は以下の式によって表すことができる。Mg2CaCl2CO2→CaCO3MgCl2H2Oこのプロセスへの一次供給はCaCl2、煙道ガスおよび水である。系におけるMgCl2が使用され、再形成され、リサイクルされる。必要とされる唯一のMgCl2補充は、系にCaCO3生成物が残っている少量、およびHCl水生成物が残っている少量を交換するためである。このプロセスは正味のエネルギー使用者側である。交差熱交換があり、高温流の熱を回収して供給流を予熱する。このようにして形成された濃HClをケイ酸塩鉱物と反応させることにより、かなりの熱回収を達成することができる。表2aCaCl2を用いて煙道ガスからCO2を捕捉してCaCO3を形成させる模擬実験に関する質量およびエネルギー収支計算表2bCaCl2を用いて煙道ガスからCO2を捕捉してCaCO3を形成させる模擬実験に関する質量およびエネルギー収支計算実施例2CaCl2を用いて煙道ガスからCO2をマグネシウムイオン触媒によって捕捉してCaCO3を形成させるプロセスの模擬実験模擬実験の結果から、別々の3脱水反応にてMgCl26H2O流を、各独自のチャンバ中で加熱し、引き続いて分解反応を、同様に独自のチャンバ中で行って、MgClおよびHClを形成させること、すなわち全部で4つのチャンバが効率的であるものと示唆される。MgClはH2Oと反応してMgCl2およびMg2を形成し、これが次に、飽和CaCl2H2O溶液および煙道ガス由来のCO2と反応してCaCO3を形成し、これをろ過して流れから取り除く。形成され結果として得られたMgCl26H2Oは初期の生成物とともに第1のリアクタへリサイクルされて、このプロセスを再び開始する。このプロセスはCaCl2のいずれかの特定の供給源に限定されない。例えば、ケイ酸カルシウムをHClと反応させてCaCl2を得ることから、CaCl2を得てもよい。この模擬実験に対して指定された制約およびパラメータには以下が含まれる。反応は損失なく100の効率で行われた。模擬実験は、試験的運転によって反応効率が決定される場合には、修正することができる。模擬実験では、系からの損失によって必要とされるいずれの補充MgCl2中のまたはCaCl2供給原料中の不純物は考慮されなかった。規定のパラメータの一部には、図6に示されるプロセス流れ図が含まれる。この模擬実験の結果から、5946kwhトンCO2の予備的な正味エネルギー消費が示唆される。表3は、模擬実験プロセスのさまざまな流れに関する質量およびエネルギー収支計算を提供する。各流れは図6の流れに対応する。このプロセスは2つの一次リアクタおよび1つの固体ろ過部分からなる。第1のリアクタではMgCl26H2Oを加熱し、これをHClH2O蒸気流およびMgClの固体流へ分解させる。HClH2O蒸気流は余分な熱を回収するために熱交換器へ送られる。MgClから形成されたMg2はさらなる処理のためにリアクタ2へ送られる。このリアクタ中で行われる化学反応には以下が含まれる。CaCl2溶液および煙道ガス流をリアクタ2中のMg2に加える。この反応はCaCO3、MgCl2および水を形成する。CaCO3が沈殿し、フィルタまたはデカンタにて除去される。残るMgCl2および水は第1のリアクタへリサイクルされる。さらなる水を加えて、第1のリアクタにより必要とされる水分平衡を完了する。このリアクタ中で行われる化学反応には以下が含まれる。Mg2CaCl2CO2→CaCO3↓MgCl2H2Oこのプロセスへの一次供給はCaCl2、煙道ガスおよび水である。系におけるMgCl2が使用され、再形成され、リサイクルされる。必要とされる唯一のMgCl2補充は、系にCaCO3生成物が残っている少量が、およびHCl水生成物が残っている少量を交換するためである。このプロセスは正味のエネルギー使用者側である。エネルギーの量は調査および最適化の最中である。交差熱交換があり、高温流の熱を回収して供給流を予熱する。このプロセスの工程を以下にまとめる。表3a事例1の模擬実験に関する質量およびエネルギー収支計算表3b事例1の模擬実験に関する質量およびエネルギー収支計算実施例3CaCl2を用いて煙道ガスからCO2をマグネシウムイオン触媒によって捕捉してCaCO3を形成させるプロセスの模擬実験規定のパラメータの一部には、図7に示されるプロセス流れ図が含まれる。模擬実験の結果から、別々の2脱水反応にてMgCl26H2O流を、各独自のチャンバ中で加熱してMgClを形成させ、引き続き分解反応を、同様に独自のチャンバ中で行って、MgClおよびHClを形成させること、すなわち全部で3つのチャンバが効率的であるものと示唆される。MgClはH2Oと反応してMgCl2およびMg2を形成し、これが次に、飽和CaCl2H2O溶液および煙道ガス由来のCO2と反応してCaCO3を形成し、これをろ過して流れから取り除く。形成され結果として得られたMgCl26H2Oは第1のリアクタへリサイクルされて、このプロセスを再び開始する。このプロセスはCaCl2のいずれかの特定の供給源に限定されない。例えば、ケイ酸カルシウムをHClと反応させてCaCl2を得ることから、CaCl2を得てもよい。この模擬実験に対して指定された制約およびパラメータには以下が含まれる。反応は損失なく100の効率で行われた。模擬実験は、試験的運転によって反応効率が決定される場合には、修正することができる。模擬実験では、系からの損失によって必要とされるいずれの補充MgCl2中のまたはCaCl2供給原料中の不純物は考慮されなかった。この模擬実験の結果から、4862kwhトンCO2の予備的な正味エネルギー消費が示唆される。表4は、模擬実験プロセスのさまざまな流れに関する質量およびエネルギー収支計算を提供する。各流れは図7の流れに対応する。このプロセスは2つの一次リアクタおよび1つの固体ろ過部分からなる。第1のリアクタではMgCl26H2Oを加熱し、これをHClH2O蒸気流およびMgClの固体流へ分解させる。HClH2O蒸気流は余分な熱を回収するために熱交換器へ送られる。MgClから形成されたMg2はさらなる処理のためにリアクタ2へ送られる。このリアクタ中で行われる化学反応には以下が含まれる。CaCl2溶液および煙道ガス流をリアクタ2中のMg2に加える。この反応はCaCO3、MgCl2および水を形成する。CaCO3が沈殿し、フィルタまたはデカンタにて除去される。残るMgCl2および水は第1のリアクタへリサイクルされる。さらなる水を加えて、第1のリアクタにより必要とされる水分平衡を完了する。このリアクタ中で行われる化学反応には以下が含まれる。Mg2CaCl2CO2→CaCO3↓MgCl2H2Oこのプロセスへの一次供給はCaCl2、煙道ガスおよび水である。系におけるMgCl2が使用され、再形成され、リサイクルされる。必要とされる唯一のMgCl2補充は、系にCaCO3生成物が残っている少量が、およびHCl水生成物が残っている少量を交換するためである。このプロセスは正味のエネルギー使用者側である。エネルギーの量は調査および最適化の最中である。交差熱交換があり、高温流の熱を回収して供給流を予熱する。このプロセスの工程を以下にまとめる。表4a事例2の模擬実験に関する質量およびエネルギー収支計算表4b事例2の模擬実験に関する質量およびエネルギー収支計算実施例4CaCl2を用いて煙道ガスからCO2をマグネシウムイオン触媒によって捕捉してCaCO3を形成させるプロセスの模擬実験規定のパラメータの一部には、図8に示されるプロセス流れ図が含まれる。模擬実験の結果から、単一のチャンバ中でMgCl26H2O流を加熱してMgOを形成させることが効率的であるものと示唆される。MgOはH2Oと反応してMg2を形成し、これが次に、飽和CaCl2H2O溶液および煙道ガス由来のCO2と反応してCaCO3を形成し、これをろ過して流れから取り除く。形成され結果として得られたMgCl26H2Oは第1のリアクタへリサイクルされて、このプロセスを再び開始する。このプロセスはCaCl2のいずれかの特定の供給源に限定されない。例えば、ケイ酸カルシウムをHClと反応させてCaCl2を得ることから、CaCl2を得てもよい。この模擬実験に対して指定された制約およびパラメータには以下が含まれる。反応は損失なく100の効率で行われた。模擬実験は、試験的運転によって反応効率が決定される場合には、修正することができる。模擬実験では、系からの損失によって必要とされるいずれの補充MgCl2中のまたはCaCl2供給原料中の不純物は考慮されなかった。この模擬実験の結果から、3285kwhトンCO2の予備的な正味エネルギー消費が示唆される。表5は、模擬実験プロセスのさまざまな流れに関する質量およびエネルギー収支計算を提供する。各流れは図8の流れに対応する。このプロセスは2つの一次リアクタおよび1つの固体ろ過部分からなる。第1のリアクタではMgCl26H2Oを加熱し、これをHClH2O蒸気流およびMgOの固体流へ分解させる。HClH2O蒸気流は余分な熱を回収するために熱交換器へ送られる。MgOから形成されたMg2はさらなる処理のためにリアクタ2へ送られる。このリアクタ中で行われる化学反応には以下が含まれる。CaCl2溶液および煙道ガス流をリアクタ2中のMg2に加える。この反応はCaCO3、MgCl2および水を形成する。CaCO3が沈殿し、フィルタまたはデカンタにて除去される。残るMgCl2および水は第1のリアクタへリサイクルされる。さらなる水を加えて、第1のリアクタにより必要とされる水分平衡を完了する。このリアクタ中で行われる化学反応には以下が含まれる。Mg2CaCl2CO2→CaCO3↓MgCl2H2Oこのプロセスへの一次供給はCaCl2、煙道ガスおよび水である。系におけるMgCl2が使用され、再形成され、リサイクルされる。必要とされる唯一のMgCl2補充は、系にCaCO3生成物が残っている少量が、およびHCl水生成物が残っている少量を交換するためである。このプロセスは正味のエネルギー使用者側である。エネルギーの量は調査および最適化の最中である。交差熱交換があり、高温流の熱を回収して供給流を予熱する。このプロセスの工程を以下にまとめる。表5a事例3の模擬実験に関する質量およびエネルギー収支計算表5b事例3の模擬実験に関する質量およびエネルギー収支計算実施例5CaCl2を用いて煙道ガスからCO2をマグネシウムイオン触媒によって捕捉してCaCO3を形成させるプロセスの模擬実験規定のパラメータの一部には、図9に示されるプロセス流れ図が含まれる。模擬実験の結果から、単一のチャンバ中でMgCl26H2O流を加熱してMgClを形成させることが効率的であるものと示唆される。MgClはH2Oと反応してMgCl2およびMg2を形成し、これが次に、飽和CaCl2H2O溶液および煙道ガス由来のCO2と反応してCaCO3を形成し、これをろ過して流れから取り除く。形成され結果として得られたMgCl26H2Oは第1のリアクタへリサイクルされて、このプロセスを再び開始する。このプロセスはCaCl2のいずれかの特定の供給源に限定されない。例えば、ケイ酸カルシウムをHClと反応させてCaCl2を得ることから、CaCl2を得てもよい。この模擬実験に対して指定された制約およびパラメータには以下が含まれる。反応は損失なく100の効率で行われた。模擬実験は、試験的運転によって反応効率が決定される場合には、修正することができる。模擬実験では、系からの損失によって必要とされるいずれの補充MgCl2中のまたはCaCl2供給原料中の不純物は考慮されなかった。この模擬実験の結果から、4681kwhトンCO2の予備的な正味エネルギー消費が示唆される。表6は、模擬実験プロセスのさまざまな流れに関する質量およびエネルギー収支計算を提供する。各流れは図9の流れに対応する。このプロセスは2つの一次リアクタおよび1つの固体ろ過部分からなる。第1のリアクタではMgCl26H2Oを加熱し、これをHClH2O蒸気流およびMgClの固体流へ分解させる。HClH2O蒸気流は余分な熱を回収するために熱交換器へ送られる。MgClから形成されたMg2はさらなる処理のためにリアクタ2へ送られる。このリアクタ中で行われる化学反応には以下が含まれる。CaCl2溶液および煙道ガス流をリアクタ2中のMg2に加える。この反応はCaCO3、MgCl2および水を形成する。CaCO3が沈殿し、フィルタまたはデカンタにて除去される。残るMgCl2および水は第1のリアクタへリサイクルされる。さらなる水を加えて、第1のリアクタにより必要とされる水分平衡を完了する。このリアクタ中で行われる化学反応には以下が含まれる。Mg2CaCl2CO2→CaCO3↓MgCl2H2Oこのプロセスへの一次供給はCaCl2、煙道ガスおよび水である。系におけるMgCl2が使用され、再形成され、リサイクルされる。必要とされる唯一のMgCl2補充は、系にCaCO3生成物が残っている少量が、およびHCl水生成物が残っている少量を交換するためである。このプロセスは正味のエネルギー使用者側である。エネルギーの量は調査および最適化の最中である。交差熱交換があり、高温流の熱を回収して供給流を予熱する。このプロセスの工程を以下にまとめる。表6a事例4の模擬実験に関する質量およびエネルギー収支計算表6b事例4の模擬実験に関する質量およびエネルギー収支計算実施例6道路用塩ボイラMgCl26H2Oの分解図10はMgCl26H2Oの加熱試料の質量百分率のグラフを示す。試料の初期質量はおよそ70mgであり、100に設定した。実験の間、試料の質量をその熱分解中に測定した。温度は、最大150°Cまで素早く上昇していった後、1分あたり05°Cずつ徐々に上昇した。およそ220°Cで、重量は一定になり、MgClの形成と一致した。さらなる重量減少がないことから、ほぼ全ての水が除去されたことが示唆された。2つの異なる詳細な分解質量分析は図28および29に示されており、異なる最終材料の理論上のプラトーが示されている。図30から、MgClを生成する温度よりも高い温度によってMgOを生成できることが確認される。実施例7H2O中でのMgClの溶解MgCl26H2Oの加熱分解により生成されたMgClの試料を、水に溶解し、一定時間撹拌した。その後、残る沈殿物を乾燥し、回収し、分析した。分解式によって、Mg2の量を予想される量と比較し、分析しえた。化学反応は次のように表すことができる。2MgCl→Mg2MgCl2Mg2およびMgCl2の溶解データは、次の通りである。H2O100gm中にMgCl2528gmH2O100gm中にMg200009gm回収されるMg2の理論重量試料の所与の重量30136gm。MgClの分子量76764Mg2の分子量5832MgCl1モルあたりに形成されるMg2のモル数12予想されるMg2量2MgCl→Mg2MgCl23016gm2の分子量÷Clの分子量1211447gm回収される沈殿物11245gm理論上の回収1009824分析データ次に、Mg2の試料をXRDおよびEDSの分析に回した。結果を図11に示す。列一番上のピークは試料のものであり、列真ん中のスパイクはMg2のサインであり、さらに底部のスパイクはMgOのものである。かくして、MgClの溶解から回収された沈殿物がMg2のシグナルに似たシグナルを有することが確認される。注記結果には、Z11を有する元素が含まれていない。EDS分析から、ほんの少しの塩素Clが沈殿物に組み入れられたことが明らかである。この分析では酸素または水素を検出できないことに留意されたい。実施例8脱炭酸バブラ実験CO2をMg2またはMgClおよびCaCl2と反応させることによるCaCO3の生成Mg2およそ20グラムを、水2リットルを有するバブルカラムに入れ、CO2をカラムに通してx分間バブリングした。その後、液体の一部を回収し、これにCaCl2の溶液を加えた。沈殿物がすぐに生じ、XRDおよびEDSを通して送られた。化学反応は次のように表すことができる。Mg2CO2CaCl2→CaCO3↓H2OXRD分析はCaCO3のサインと一致する。EDS注記結果には、Z11を有する元素が含まれていない。EDS分析から、155重量のマグネシウム不純物しか含まず、CaCl2由来の塩素をほとんど含まないほぼ純粋なCaCO3が示唆される。MgCl26H2Oの分解からのMgClをMg2の代わりに用いたことを除き、同じ試験を行った。MgClは水酸化物OHが半分であるものの、Mg2のように、CO2を吸収し、沈殿CaCO3を形成するものと予想される。XRD分析はCaCO3のサインと一致する。EDSカイ二乗583ライブタイム3000秒。非標準分析PROZA補正加速電圧20kV取り出し角度3500°反復回数3注記結果には、Z11を有する元素が含まれていない。この場合もやはり、結果から、MgまたはCl化合物がほとんどない、ほぼ純粋なCaCO3が示唆される。実施例9A岩溶融装置実験HClとのかんらん石および蛇紋石の反応かんらん石2SiO4および蛇紋石Mg3Si2O54の試料を破砕し、およそ72時間にわたって61モルのHClと反応させた。1回目は室温にておよび2回目は70°Cにて、2セットの試験を行った。これらの材料は可変の式を有し、鉄を含有することも多い。試料をろ過した後に、得られたろ取およびろ液を終夜オーブン中で乾燥させた。試料にその後、XRDおよびEDS分析を行った。ろ液にはMgCl2が存在するはずであり、ろ取は主にSiO2のはずである。室温にてHClと反応させたかんらん石のろ液70°CにてHClと反応させたかんらん石のろ液注記結果には、Z11を有する元素が含まれていない。室温にてHClと反応させた蛇紋石のろ液注記結果には、Z11を有する元素が含まれていない。70°CにてHClと反応させた蛇紋石のろ液注記結果には、Z11を有する元素が含まれていない。注記結果には、Z11を有する元素が含まれていない。ろ液は、明らかに鉱物かんらん石についても蛇紋石についても周囲条件および70°Cにて全て、MgCl2、およびかんらん石の場合には少量のFeCl2の存在を示す。室温にてHClと反応させたかんらん石のろ取注記結果には、Z11を有する元素が含まれていない。70°CにてHClと反応させたかんらん石のろ取注記結果には、Z11を有する元素が含まれていない。かんらん石の式が2SiO4であることを考慮すれば、これはマグネシウムに富むかんらん石である。この原化合物は21のMgSi比を有する。しかしながら、フィルタを通過しないろ取は、または08171の比を有する。、明らかにフィルタを通過したマグネシウムの50超。室温にてHClと反応させた蛇紋石のろ取注記結果には、Z11を有する元素が含まれていない。70°CにてHClと反応させた蛇紋石のろ取注記結果には、Z11を有する元素が含まれていない。蛇紋石の式が3Si2O54であることを考慮すれば、とSiとの初期比151は、08981へ減らされた。実施例9BMgCl26の分解のための温度圧力模擬実験以下におよび図14に示されるように、圧力および温度を変化させて、これがMgCl26の分解の平衡に及ぼす影響を判定した。入力情報は以下である。MgCl26H2OCaCl2標示の付いたMgClを熱交換器に残す熱流の温度。デカンタにて分離される固体の割合。標示の付いたH2Oに必要な水。煙道ガス。表7実施例10~21残る以下の例は、石炭または天然ガス発電所からの廃熱放出を用いて分解反応を行うのに必要な熱を得ることに関する。石炭煙道ガス放出から必要な熱を得るために、熱源は、空気予熱器の代わりに温度が320~480°Cに及ぶ集塵装置の前に設置することができる。参照文献ThestructuraldesignofairandgasductsforpowerstationsandindustrialBoilerApplicationsの11~15頁、発行元AmericanSocietyofCivilEngineersを参照されたく、これはその全体が参照により本明細書に組み入れられる。開放サイクル天然ガスプラントはずっと高い600°Cの排気温度を有する。参照文献ThestructuraldesignofairandgasductsforpowerstationsandindustrialBoilerApplicationsの11~15頁、発行元AmericanSocietyofCivilEngineersを参照されたく、これはその全体が参照により本明細書に組み入れられる。さらに、MgCl26H2Oの分解反応はまた、2つの異なる様式、つまりMgOへの完全分解またはMgClへの部分分解で進みうる。MgClへの部分分解には、いくつかの態様において180°Cを超える温度が必要とされるが、MgOへの全分解には、いくつかの態様において440°Cまたは440°C超の温度が必要とされる。さらに、プロセスに流入する供給は100ケイ酸カルシウムと100ケイ酸マグネシウム間の連続性として表すことができ、透輝石2が中間の50の事例を表す。これらの事例の各々で、得られる生産物は、いくつかの態様において、炭酸カルシウムから炭酸マグネシウムに及び、白雲石CaMg2が中間事例を表す。100ケイ酸カルシウムを用いるプロセスは、先にモデル化された態様の全てにおいて用いられるCaMgプロセスである。100ケイ酸マグネシウムのプロセスではカルシウム化合物を用いないことに留意することも重要であるその一方で100ケイ酸カルシウムが流入する供給プロセスではマグネシウム化合物を用いるが、しかしリサイクルループでは、補充マグネシウム化合物しか必要とされない。例えば、それぞれ、MgOおよびMgClへの水和MgCl2の完全分解および部分分解を用いた、CaMgプロセス、Mgだけのプロセス、透輝石プロセスに関するさらなる詳細を以下に示す。CaMgプロセス反応全体CaSiO3CO2→CaCO3SiO2完全な分解MgCl26H2OΔ→MgO5H2O↑2HCl↑熱分解反応。2HClCaSiO3→CaCl2SiO2↓H2O岩溶融反応。反応中にHCl2モルあたり5H2Oが存在することに留意されたい。MgOCaCl2CO2→CaCO3↓MgCl2この式の異形のなかには、MgOおよびH2Oから形成されたMg2を用いるものもある。MgCl26H2O→MgCl26H2OMgCl26H2Oの再生、1に戻る。部分分解Clプロセス2×MgCl26H2OΔ→MgCl5H2O↑HCl↑熱分解。同じ量のCO2をトラップするために2倍多いMgCl26H2Oが必要とされる。2HClCaSiO3→CaCl2SiO2↓H2O岩溶融反応。2MgClCaCl2CO2→CaCO3↓2MgCl2H2OCO2捕捉反応2MgCl212H2O→2MgCl26H2OMgCl26H2Oの再生、1に戻る。Mgだけのプロセス反応全体MgSiO3CO2→MgCO3SiO2完全な分解2HClMgSiO3H2O→MgCl2SiO2↓xH2O岩溶融反応。MgCl2xH2OΔ→MgOH2O↑2HCl↑熱分解反応。HCl2モルあたりx1モルのH2Oが生成されることに留意されたい。MgOCO2→MgCO3CO2捕捉反応。この態様においては、MgCl2のリサイクルが必要とされないことに留意されたい。xの値、つまり水和水の数は、岩溶融反応由来のMgCl2が水の多くを蒸気相へ押しやるくらい十分に熱いので、6よりもずっと低い。それゆえ、岩溶融からの経路は、およそ2の値でモデル化された通りのxにより安定状態で進む。部分分解Clプロセス2HClMgSiO3→MgCl2SiO2↓H2O岩溶融反応。反応中にHCl1モルあたりx1H2Oが存在することに留意されたい。2×MgCl2xH2OΔ→MgClH2O↑HCl↑分解。同じ量のCO2をトラップするために2倍多いMgCl2H2Oが必要とされる。2MgClCO2→MgCO3↓MgCl2H2OCO2捕捉反応。MgCl26H2O→MgCl26H2OMgCl26H2Oを再生、1に戻る。この態様においてMgCl2の半分がリサイクルされることに留意されたい。xの値、つまり水和水の数は、MgCl2の半分が、水の多くを蒸気相へ押しやるくらい十分に熱い岩溶融反応由来であり、残りの半分が吸収カラムからリサイクルされるので、6よりも若干低い。それゆえ、安定状態でのMgCl2の総量に対する水和数は、およそ4の値を有し、MgCl26H2OとMgCl22H2Oとの間の平均であるものと考えられる。透輝石および混合プロセス透輝石は混合ケイ酸カルシウムマグネシウムであり、白雲石は混合炭酸カルシウムマグネシウムであることに留意されたい。反応全体12CaMg2CO2→12CaMg2SiO2完全な分解MgCl26H2OΔ→MgO5H2O↑2HCl↑熱分解。HCl12CaMg2→12CaCl212MgSiO3↓12SiO2↓12H2O第1の岩溶融反応。HCl12MgSiO3→12MgCl212SiO2↓12H2O第2の岩溶融反応。MgCl2は1に戻る。MgO12CaCl2CO2→12CaMg2↓12MgCl212MgCl23H2O→12MgCl26H2OMgCl26H2Oを再生、1に戻る。部分分解Clプロセス2×MgCl26H2OΔ→MgCl5H2O↑HCl↑熱分解。同じ量のCO2をトラップするために2倍多いMgCl26H2Oが必要とされる。HCl12CaMg2→12CaCl212MgSiO3↓12SiO2↓12H2O第1の岩溶融反応。HCl12MgSiO3→12MgCl212SiO2↓12H2O第2の岩溶融反応。ここでMgCl2は1に戻る。2MgCl12CaCl2CO2→12CaMg2↓32MgCl2H2O32MgCl29H2O→32MgCl26H2OMgCl26H2Oを再生、1に戻る。表9プロセスの概要1320~550°Cの温度範囲は、それぞれ320、360、400、440および550°Cで行われたモデルを含む。2煙道ガスのCO2百分率72~18は、それぞれ72、10、14および18で行われたモデルを含む。ケイ酸カルシウムプロセスCaSiO3MgOおよびCaSiO3MgCl分解プロセスは2つの段階にさらに分けられ、第1工程は、MgCl26H2OがMgCl22H2O4H2Oへ転換される脱水反応からなり、第2工程ではMgCl22H2Oが、部分分解を所望または必要とするならMgClHClH2Oへ転換され、全分解を所望または必要とするならMgO2HClH2Oへ転換される。図15はこのプロセスのレイアウトを記述している。ケイ酸マグネシウムプロセスMgSiO3MgOおよびMgSiO3MgClプロセスは、分解チャンバからのHClが岩溶融リアクタ中のMgSiO3と反応し、その後の反応熱が、岩溶融チャンバから離れて分解リアクタへ近づくMgCl2を二水和物の形態MgCl22H2Oとし、これは分解リアクタで前述のようにMgOまたはMgClのどちらかへ転換される、1チャンバ分解工程からなる。このプロセスは、ケイ酸カルシウムを利用できないなら好ましいかもしれない。分解から放出されたHClはMgSiO3と反応して、より多くのMgCl2を形成する。ケイ酸マグネシウムプロセスはカルシウムとは異なる経路をたどる。このプロセスは岩溶融反応HClケイ酸塩から出発し、その後分解反応へ移動し、最後に吸収カラムへ移動する。ケイ酸カルシウムプロセスにおいては、マグネシウム化合物の全てが分解反応と吸収反応との間を循環する。図16はこのプロセスのレイアウトを記述している。混合ケイ酸マグネシウムカルシウム透輝石プロセス中間プロセスの透輝石MgOおよび透輝石MgClはまた、脱水反応MgCl26H2OΔ→MgCl22H2O4H2O、その後、分解反応MgCl22H2OΔ→MgO2HClH2OまたはMgCl22H2OΔ→MgClHClH2Oの部分分解からなる2段階分解を伴う。図17はこのプロセスのレイアウトを記述している。分解の結果として生じるHClがその後、2段階の岩溶融反応にて透輝石CaMg2と反応する。第1の反応は、反応2HClCaMg2→CaCl2MgSiO3↓SiO2↓H2OによってCaCl2を生じる。前反応由来のこの固体が次に、2回目のHClと反応し、反応MgSiO32HCl→MgCl2SiO2↓H2OによってMgCl2を生成する。第1の岩溶融装置からのCaCl2は吸収カラムへ運ばれ、第2の岩溶融装置からのMgCl2は分解リアクタへ運ばれて、MgClまたはMgOを生成する。反応の基礎これらの実施例の全てで、関心対象の既知の石炭火力発電所からの参照煙道ガスのCO2吸収を50と見なす。これを行って各実施例の間の比較を可能にした。この発電所からの煙道ガスの放出流量は1年あたり136903680トンであり、このガスのCO2含量は10重量である。このCO2量は実施例10~21の基礎とされ、それは以下である。煙道ガス中に存在するCO2量年136903680トン年1013690368トン年。吸収されるCO2量年13690368トン年506845184トン年のCO2。吸収されるCO2量は一定であるため、反応物質の消費および生成物の生成も、各化合物に対する反応化学量論および分子量に依って一定である。CaSiO3MgOプロセスおよびCaSiO3MgClプロセスの両方の実施例の全ての場合、反応全体は以下である。CaSiO3CO2→CaCO3SiO2MgSiO3MgOプロセスおよびMgSiO3MgClプロセスの両方の実施例の全ての場合、反応全体は以下である。MgSiO3CO2→MgCO3SiO2透輝石MgOプロセスおよび透輝石MgClプロセスの両方の実施例の全ての場合、反応全体は以下である。12CaMg2CO2→12CaMg2SiO2Aspenモデルではプロセスに必要とれる入力情報を入力し、必要とされる煙道ガスを算出し、分解反応に必要とされる熱を提供して、二酸化炭素吸収化合物MgO、Mg2またはMgClを生成させる。この煙道ガスは天然ガスまたは石炭プラント由来であってよく、石炭の場合には320°C~550°Cの温度の範囲で試験された。この煙道ガスは、実施例ごとに具体的なCO2除去量を提供するための標準として用いられた参照煙道ガスと混同されるべきではない。さらに高温度の煙道ガスによるプロセスでは、典型的には、基準から同じ量の二酸化炭素を捕捉するために必要とされる煙道ガスはさらに少量であろう。また、さらに高い二酸化炭素濃度を有する煙道ガスでは、典型的には、捕捉されることが必要な二酸化炭素の量はさらに高くなるため、二酸化炭素を捕捉するために必要とされる煙道ガスの量はさらに高くなるであろう。反応物質の消費および生成物の生成は、捕捉されるCO2の基準ならびに各例についての各流入および各流出の分子量から判定することができる。表10流入および流出の分子量モル数を2で割って、他のプロセスと比較可能なCO2吸収を測定しなければならない。実施例10~13の場合CaSiO3消費は以下である。6845184トン年18066577トン年。CaCO3生成は以下である。6845184トン年15559282トン年。SiO2は以下である。6845184トン年9344884トン年。同種の算出を残りの実施例について行うことができる。この以下の表は実施例10~21の流入および流出を含む。基準吸収されるCO26845184トン年。表11実施例10~21の流入および流出の質量流量Aspenモデルの実行により、分解反応、つまり脱水および分解の各工程の熱負荷に関する以下の結果が得られた。各実施例の結果を下記の表にまとめる。表12動力DDは脱水および分解に相当する表13煙道ガス温度およびCO2濃度に応じて捕捉されたCO2百分率。実施例10~13。100超の値は、より多くのMgClまたはMgOを生成するために過剰の熱が利用可能であることを意味する。図24は、さまざまなCO2煙道ガス濃度、さまざまな温度、煙道ガスが石炭または天然ガスから生じたかどうか、また、プロセスがCaSiO3MgClプロセスおよびCaSiO3MgOプロセスに関する実施例10~13の完全分解または部分分解に依ったかどうかで捕捉されたCO2を図示する。表14煙道ガス温度およびCO2濃度に応じて捕捉されたCO2百分率。実施例14~17。図25は、さまざまなCO2煙道ガス濃度、さまざまな温度、煙道ガスが石炭または天然ガスから生じたかどうか、また、プロセスがMgSiO3MgClプロセスおよびMgSiO3MgOプロセスに関する実施例14~17の完全分解または部分分解に依ったかどうかで捕捉されたCO2を図示する。表15煙道ガス温度およびCO2濃度に応じて捕捉されたCO2百分率。実施例18~21。Diopは透輝石に相当することに留意されたい図26は、さまざまなCO2煙道ガス濃度、さまざまな温度、煙道ガスが石炭または天然ガスから生じたかどうか、また、プロセスが透輝石MgClプロセスおよび透輝石MgOプロセスに関する実施例18~21の完全分解または部分分解に依ったかどうかで捕捉されたCO2を図示する。表16a実施例10および11の模擬実験に関する質量およびエネルギー収支計算表16b実施例10および11の模擬実験に関する質量およびエネルギー収支計算表17a実施例12および13の模擬実験に関する質量およびエネルギー収支計算表17b実施例12および13の模擬実験に関する質量およびエネルギー収支計算表18a実施例14および15の模擬実験に関する質量およびエネルギー収支計算表18b実施例14および15の模擬実験に関する質量およびエネルギー収支計算表19a実施例16および17の模擬実験に関する質量およびエネルギー収支計算表19b実施例16および17の模擬実験に関する質量およびエネルギー収支計算表20a実施例18および19の模擬実験に関する質量およびエネルギー収支計算表20b実施例18および19の模擬実験に関する質量およびエネルギー収支計算表21a実施例20および21の模擬実験に関する質量およびエネルギー収支計算表21b実施例20および21の模擬実験に関する質量およびエネルギー収支計算実施例22他の塩の分解他の塩の熱分解を研究室にて測定した。一部の試験結果の概要を下記の表に示す。表22他の塩の分解実施例222チャンバ分解、3チャンバ分解および4チャンバ分解のモデル表23は、図31~34に対応する4種類の構成についての比較である。示していているのは、チャンバの数および説明、MW単位で消費された熱、その特定の供給源からの熱の割合ならびにプロセスにおける他の反応、すなわち鉱物ケイ酸塩との塩酸の反応および塩酸の凝縮から利用可能な熱を理由とした、必要とされる外部熱のkWHトンCO2単位での低減である。図34の例では、開放サイクル天然ガスプラントからの熱煙道ガスも適していている。実施例23流入鉱物石炭と比べた流出鉱物石炭に基づく発電所からの煙道ガスを伴うこの事例研究において、表24は、鉱物の流出の体積が流入鉱物の体積の83であることを例証する。表24にまとめた結果は、600MWeの石炭プラントに基づき計466E6トンのCO2には、プロセスに必要とされる熱のためのCO2が含まれる。実施例24流入鉱物天然ガスと比べた流出鉱物天然ガスに基づく発電所からの煙道ガスを伴う表25にまとめたこの事例研究において、鉱物のレールバック体積は鉱物のレールイン体積の92である。表25にまとめた結果は、600MWeのCC天然ガスプラントに基づき計241E6トンのCO2、これにはプロセスに必要とされる熱のためのCO2が含まれる。表232チャンバ分解、3チャンバ分解および4チャンバ分解の結果表24石炭のケース鉱物の流入体積と比べた鉱物の流出体積表25天然ガスのケース鉱物の流入体積と比べた鉱物の流出体積本明細書において開示および主張される方法は全て、本開示に照らして過度の実験なしに為され、行われうる。本発明の組成物および方法を特定の態様に関して記述してきたが、本発明の概念、趣旨および範囲から逸脱することなく、その方法に、およびその工程において、または本明細書において記述した方法の工程の順序においてさまざまな変形を適用できることは当業者には明らかであると考えられる。当業者には明らかなそのような全ての類似の置換および変更は、添付の特許請求の範囲によって定義される本発明の趣旨、範囲および概念の範囲内であると見なされる。参照文献以下の参照文献は、本明細書において記載したものを補充する例証的手法または他の詳細を提供する範囲で、参照により本明細書に具体的に組み入れられる。